(57)【特許請求の範囲】
【請求項１】
パクリタキセルおよび分散安定化剤を揮発性の有機溶媒に溶解させる溶解工程と、
この溶解工程において得られた溶解液に含まれる前記有機溶媒を蒸発除去して、当該有機溶媒除去による残存物であるペレット状のパクリタキセル固体組成物を容器の内壁に固定して得る固体組成物生成工程と、
この固体組成物生成工程の後に、前記容器の内部に水を注入して、ペレット状のパクリタキセル固体組成物を水に浸漬させる注水工程と、
この注水工程において水に浸漬されたペレット状のパクリタキセル固体組成物に光を照射して該パクリタキセル固体組成物を微粒子化し、当該微粒子が水に分散された微粒子分散液を製造する微粒子分散液生成工程と、
を備えることを特徴とするパクリタキセル微粒子分散液製造方法。
【請求項２】
前記分散安定化剤がポリビニルピロリドンおよびラウリル硫酸ナトリウムを含むことを特徴とする請求項１記載のパクリタキセル微粒子分散液製造方法。
【請求項３】
前記微粒子分散液生成工程において、前記容器の内壁のうち前記残存物が固定された領域の外側から光を照射して、その照射した光を前記容器，前記残存物および水の順に進行させる、ことを特徴とする請求項１記載のパクリタキセル微粒子分散液製造方法。
【請求項４】
パクリタキセル，ポリビニルピロリドンおよびラウリル硫酸ナトリウムを含むパクリタキセル微粒子。
【請求項５】
請求項４記載のパクリタキセル微粒子が水に分散されたパクリタキセル微粒子分散液。
【請求項６】
請求項５記載のパクリタキセル微粒子分散液が凍結乾燥された凍結乾燥物。
【請求項７】
請求項４記載のパクリタキセル微粒子，請求項５記載のパクリタキセル微粒子分散液または請求項６記載の凍結乾燥物を含有する経口投与用製剤。
【請求項８】
請求項４記載のパクリタキセル微粒子，請求項５記載のパクリタキセル微粒子分散液または請求項６記載の凍結乾燥物を水に再分散して得られる分散液を含有する注射投与用製剤。
【発明の詳細な説明】
【技術分野】
【０００１】
本発明は、パクリタキセル微粒子、パクリタキセル微粒子分散液、および、これらを製造する方法に関するものである。
【背景技術】
【０００２】
近年の新規医薬品の開発において、候補化合物を合成する際にコンビナトリアルケミストリーの手法が採用されている。このコンビナトリアルケミストリーとは、組み合わせを利用して多種・多様な化合物を短期間で一度に合成する技術である。本手法で得られる化合物は、多くの場合、溶解性の問題を有している。すなわち、化合物自身に優れた生理活性を見出すことができても、その化合物が水に溶けにくい性質がある場合、その化合物の開発を断念する例が多い。また、天然物からの抽出によって得られる化合物も、溶解性を改善するため様々な有機合成が行われ構造最適化が行われる。すでに市販されている医薬品にも溶解性の低いものがある。これらは、患者個体内及び個体間で薬物の吸収量に変動幅があり、血中濃度の管理など、使用する側の医師および使用される側の患者の双方にとって負担が大きい。
【０００３】
これらの問題点を解消し得るものとして微粒子製剤が注目を集めている。微粒子製剤は、難溶性の薬物粒子をマイクロメートル以下のサイズにしたものを水中に安定に分散させたものである。微粒子製剤を用いることで、生体内での薬物の吸収速度および量を高めることが可能である。また、患者個体内及び個体間における吸収量のバラツキの低減や、投与量に対する有効利用率の上昇が期待できる。
【０００４】
難溶性の薬物の１種であるパクリタキセル（paclitaxel）は、タキソール（taxol）とも呼ばれ、乳癌，非小細胞肺癌，胃癌，食道癌，頭頸部癌，卵巣癌および子宮体癌等に対して有効に作用する抗悪性腫瘍薬として知られ、臨床で頻用されている化合物である。この化合物は、非常に水に溶けにくいので（室温で０.５μｇ／ｍＬ程度）、注射用溶液を得るためには製剤的な工夫が不可欠である。現在のところ、パクリタキセル製剤は、エタノールおよびクレモフォールEL（Cremophor EL、ポリオキシエチレンヒマシ油）の50:50混合液として販売されており、投与時に５％ブドウ糖注射液又は生理食塩水と混和されて点滴静注される。
【０００５】
しかし、上記パクリタキセル製剤は、界面活性剤であるクレモフォールELを多量に含んでいるので、過敏症の既往歴のある患者がアナフィラキシーショックを引き起こす危険性を有している。また、また、上記パクリタキセル製剤は、輸液と混和した後でもエタノール濃度が高いので、アルコール過敏症患者がアルコール中毒を引き起こす危険性を有している。
【０００６】
特許文献１には、タキシン類（タキソール）を含んでいる安定な水中油エマルジョンおよびその製造方法についての発明が開示されている。この文献に開示された発明では、アルコール溶液中にパクリタキセルを溶解させ、これに当量容量の油を加えて透明になるまで混合した後、アルコールを回転蒸発または窒素流下の蒸発によって除去する。そして、この除去により得られたパクリタキセルの油溶液を、界面活性剤を用いて水中に分散させ、これにより、安定な水中エマルションを形成する。
【０００７】
また、特許文献２には、シクロデキストリンとタキソイドを含有する薬剤組成物についての発明が開示されている。この文献に開示された発明では、アルコール中にパクリタキセル及びシクロデキストリン誘導体を溶解させ、アルコールを蒸発させて、これにより乾燥固体を得る。
【特許文献１】特表平１０−５０２９２１号公報
【特許文献２】特許第３６５６５５０号公報
【発明の開示】
【発明が解決しようとする課題】
【０００８】
特許文献１に開示された発明では、油を使用してエマルションを形成するので、界面活性剤の使用量が減少する。しかし、パクリタキセルは、油に対する溶解度も低い化合物であるので、油エマルションから結晶が析出してくる可能性が高く、安定性に問題がある。
【０００９】
また、特許文献２に開示された発明では、界面活性剤の代わりとなる分散化剤としてシクロデキストリン誘導体を用いている。しかし、分散化に必要なシクロデキストリンの量は、パクリタキセルの２５倍から４００倍と非常に多量である。このような多量な添加剤の使用は安全性に問題がある。
【００１０】
本発明は、上記問題点を解消する為になされたものであり、安定性および安全性が改善されたパクリタキセル微粒子およびパクリタキセル微粒子分散液等、ならびに、これらを製造する方法を提供することを目的とする。
【課題を解決するための手段】
【００１１】
本発明に係るパクリタキセル微粒子分散液製造方法は、(1) パクリタキセルおよび分散安定化剤を揮発性の有機溶媒に溶解させる溶解工程と、(2) この溶解工程において得られた溶解液に含まれる有機溶媒を蒸発除去して、当該有機溶媒除去による残存物であるペレット状のパクリタキセル固体組成物を容器の内壁に固定して得る固体組成物生成工程と、(3) この固体組成物生成工程の後に、容器の内部に水を注入して、ペレット状のパクリタキセル固体組成物を水に浸漬させる注水工程と、(4) この注水工程において水に浸漬されたペレット状のパクリタキセル固体組成物に光を照射して該パクリタキセル固体組成物を微粒子化し、当該微粒子が水に分散された微粒子分散液を製造する微粒子分散液生成工程と、を備えることを特徴とする。ここで、分散安定化剤がポリビニルピロリドンおよびラウリル硫酸ナトリウムを含むのが好ましい。
【００１２】
微粒子分散液生成工程において、容器の内壁のうち残存物が固定された領域の外側から光を照射して、その照射した光を容器，残存物および水の順に進行させるのが好適である。
【００１３】
なお、溶解工程，固体組成物生成工程，注水工程および微粒子分散液生成工程の全体を通じて１つの容器が用いられてもよい。また、上記残存物を得るまでの工程で用いられる容器と、それ以降の工程で用いられる容器とは、互いに別個のものであってもよい。
【００１４】
本発明によれば、溶解工程において、パクリタキセルおよび分散安定化剤が揮発性の有機溶媒に溶解される。続く固体組成物生成工程において、溶解工程において得られた溶解液に含まれる有機溶媒が蒸発除去され、当該有機溶媒除去による残存物であるペレット状のパクリタキセル固体組成物が容器の内壁に固定して得られる。更に続く注水工程において、パクリタキセル固体組成物が水に浸漬される。そして、微粒子分散液生成工程において、水に浸漬されたペレット状のパクリタキセル固体組成物に光が照射されて該パクリタキセル固体組成物が微粒子化され、当該微粒子が水に分散された微粒子分散液が製造される。
【００１６】
本発明に係るパクリタキセル微粒子は、パクリタキセル，ポリビニルピロリドンおよびラウリル硫酸ナトリウムを含むものである。本発明に係るパクリタキセル微粒子分散液は、上記の本発明に係るパクリタキセル微粒子が水に分散されたものである。本発明に係る凍結乾燥物は、上記の本発明に係るパクリタキセル微粒子分散液が凍結乾燥されたものである。本発明に係る経口投与用製剤は、上記の本発明に係るパクリタキセル微粒子，パクリタキセル微粒子分散液または凍結乾燥物を含有するものである。また、本発明に係る注射投与用製剤は、上記の本発明に係るパクリタキセル微粒子，パクリタキセル微粒子分散液または凍結乾燥物を水に再分散して得られる分散液を含有するものである。これらは、上記の本発明に係るパクリタキセル微粒子分散液製造方法が用いられて製造され得るものであり、安全性および安定性が優れる。
【発明の効果】
【００１７】
本発明によれば、安定性および安全性が改善されたパクリタキセル固体組成物，パクリタキセル微粒子およびパクリタキセル微粒子分散液等を提供することができる。
【発明を実施するための最良の形態】
【００１８】
以下、添付図面を参照して、本発明を実施するための最良の形態を詳細に説明する。なお、図面の説明において同一の要素には同一の符号を付し、重複する説明を省略する。
【００１９】
（第１実施形態）
【００２０】
先ず、本発明の第１実施形態について説明する。図１は、第１実施形態に係るパクリタキセル固体組成物およびパクリタキセル微粒子分散液を製造する方法において用いられる微粒子分散液製造装置１０の構成を示す図である。この図に示されるように、微粒子分散液製造装置１０は、レーザ光源１１，照射光制御部１２，容器１３および温度制御部１４を備え、パクリタキセルおよび分散安定化剤が分子分散されてなるパクリタキセル固体組成物を製造するとともに、パクリタキセルおよび分散安定化剤を含むパクリタキセル微粒子が水に分散されたパクリタキセル微粒子分散液を製造するものである。
【００２１】
容器１３は、被処理液が容れられるものであって、レーザ光源１１から出力されるレーザ光Ｌが透過し得る材料からなり、好適にはガラスからなる。温度制御部１４は、恒温槽，温度計および温調手段を含み、温度計および温調手段によるフィードバック制御により、恒温槽内に収納された容器１３及び容器１３内部に容れられた被処理液を温度一定に維持する。恒温槽は、レーザ光源１１から出力されるレーザ光Ｌが通過する部分が透明窓となっている。レーザ光源１１は、容器１３に向けてレーザ光Ｌを出射するものであり、好適には波長９００ｎｍ以上の赤外レーザ光Ｌを出射する。照射光制御部１２は、レーザ光源１１から出射されて容器１３へ照射されるレーザ光Ｌの強度および照射時間の双方または何れか一方を調整する。
【００２２】
次に、第１実施形態に係るパクリタキセル固体組成物製造方法について説明するとともに、第１実施形態に係るパクリタキセル微粒子分散液製造方法について説明する。図２は、第１実施形態に係るパクリタキセル固体組成物製造方法およびパクリタキセル微粒子分散液製造方法を説明するフローチャートである。第１実施形態に係るパクリタキセル固体組成物製造方法は、溶解工程Ｓ１および固体組成物生成工程Ｓ２を順に行うことで、パクリタキセルおよび分散安定化剤が分子分散されてなるパクリタキセル固体組成物を製造する。また、第１実施形態に係るパクリタキセル微粒子分散液製造方法は、溶解工程Ｓ１および固体組成物生成工程Ｓ２に続いて更に注水工程Ｓ３および微粒子分散液生成工程Ｓ４を順に行うことで、パクリタキセルおよび分散安定化剤を含むパクリタキセル微粒子が水に分散されたパクリタキセル微粒子分散液を製造する。
【００２３】
溶解工程Ｓ１では、容器１３内においてパクリタキセルおよび分散安定化剤が揮発性の有機溶媒に溶解される。ここで、分散安定化剤は高分子ポリマーまたは界面活性剤であるのが好適である。高分子ポリマーは、水溶性が高く、種々の有機溶媒に溶け易い物質であるのが望ましい。高分子ポリマーは、例えば、ヒドロキシプロピルメチルセルロース、メチルセルロース、ヒドロキシプロピルセルロース、ヒドロキシプロピルメチルセルロースフタレート、ヒドロキシプロピルメチルセルロースアセテートサクシネート、カルボキシメチルセルロースナトリウム、酢酸フタル酸セルロースなどのセルロース誘導体、寒天、ゼラチン、アルギン酸ナトリウム、ポリビニルピロリドン、アミノアルキルメタアクリレートコポリマー、メタアクリル酸コポリマー、カルボキシビニルポリマー、ポリビニルアルコール、ポリエチレングリコールなどが挙げられる。界面活性剤は、低毒性のものであるのが望ましく、例えば、ラウリル硫酸ナトリウム、コール酸、デオキシコール酸、ポリオキシエチレンソルビタン脂肪酸エステルが挙げられる。特に、分散安定化剤として、ポリビニルピロリドンおよびラウリル硫酸ナトリウムが用いられるのが好適である。有機溶媒は、メタノール、エタノール、プロパノール等のアルコール類、アセトン、アセトニトリル、酢酸メチル、酢酸エチル、ジエチルエーテル等が挙げられ、より好ましくは、メタノール、エタノール、プロパノール等のアルコール類である。
【００２４】
溶解工程Ｓ１に続く固体組成物生成工程Ｓ２では、溶解工程Ｓ１において得られた溶解液に含まれる有機溶媒が蒸発除去され、当該有機溶媒除去によりペレット状の残存物としてパクリタキセル固体組成物１が得られ、このパクリタキセル固体組成物１が容器１３の内壁に固定される。ここで得られるパクリタキセル固体組成物１は、パクリタキセルおよび分散安定化剤が分子分散されてなるものである。
【００２５】
固体組成物生成工程Ｓ２に続く注水工程Ｓ３では、容器１３の内部に水２が注入される。この注水により、容器１３の内壁に固定されているパクリタキセル固体組成物１は水２に浸漬される（図１参照）。そして、注水工程Ｓ３に続く微粒子分散液生成工程Ｓ４では、レーザ光源１１から出射されたレーザ光Ｌが容器１３の内壁に固定されたパクリタキセル固体組成物１に対して照射されて、パクリタキセル固体組成物１に光エネルギーが与えられる。これにより、パクリタキセル固体組成物１は、水中で熱的に最も安定な構造を持つパクリタキセル微粒子となり、このパクリタキセル微粒子が水２に分散されてなるパクリタキセル微粒子分散液が製造される。このパクリタキセル微粒子分散液は、パクリタキセルおよび分散安定化剤を含むパクリタキセル微粒子が水に分散されたものである。
【００２６】
本実施形態では、容器１３の内壁に固定されたペレット状のパクリタキセル固体組成物１にレーザ光Ｌが高効率に照射されるので、高効率かつ短時間にパクリタキセル微粒子分散液を製造することができる。また、多光子吸収過程が生じない程度に十分に弱い光照射でもパクリタキセル微粒子が生成されるので、薬物分解等の問題が抑制され得る。
【００２７】
このようにして製造されたパクリタキセル微粒子分散液から、パクリタキセルおよび分散安定化剤を含むパクリタキセル微粒子が製造される。また、パクリタキセル微粒子を凍結乾燥して凍結乾燥微粒子が製造される。さらに、パクリタキセル微粒子分散液，パクリタキセル微粒子または凍結乾燥微粒子を含有する経口投与用製剤が製造され、また、パクリタキセル微粒子分散液，パクリタキセル微粒子または凍結乾燥微粒子を水に再分散して得られる分散液を含有する注射投与用製剤が製造される。
【００２８】
微粒子分散液生成工程Ｓ４において、図１に示されるように、容器１３の内壁のうちパクリタキセル固体組成物１が固定された領域の外側からレーザ光Ｌが照射されて、その照射されたレーザ光Ｌが容器１３，パクリタキセル固体組成物１および水２の順に進行するのが好適である。このようにすることにより、パクリタキセル固体組成物１と水２との界面近傍においてパクリタキセル微粒子が生成され、そのパクリタキセル微粒子は直ちに水２に分散される。この界面へのレーザ光照射は常にパクリタキセル固体組成物１を経て行われるので、水２に高濃度のパクリタキセル微粒子が含まれている状態であっても、パクリタキセル微粒子生成の効率は低下せず、一定の効率でパクリタキセル微粒子が生成される。
【００２９】
微粒子分散液生成工程Ｓ４において、レーザ光源１１からパクリタキセル固体組成物１に対して波長９００ｎｍ以上のレーザ光Ｌが照射されるのが好適である。このような波長のレーザ光Ｌがパクリタキセル固体組成物１に照射されることで、パクリタキセル固体組成物１に含まれる薬物の光劣化が更に抑制され得る。また、パクリタキセル固体組成物１を経て界面にレーザ光Ｌが到達して該界面でパクリタキセル微粒子が生成されることから、パクリタキセル固体組成物１に対して吸光度が小さい波長のレーザ光Ｌがパクリタキセル固体組成物１に照射されるのが好ましい。具体的には、パクリタキセル固体組成物１に対する吸光度が０.０１程度以下である波長のレーザ光Ｌがパクリタキセル固体組成物１に照射されるのが好ましい。
【００３０】
微粒子分散液生成工程Ｓ４において、パクリタキセル固体組成物１への光照射の強度および時間の双方または何れか一方が照射光制御部１２により調整されるのが好ましく、このようにすることにより、光照射により生成されるパクリタキセル微粒子の粒径が制御され得る。また、パクリタキセル固体組成物１への光照射の際に当該照射領域または容器内が温度制御部１４により一定温度に維持されるのが好ましく、このようにすることにより、光照射により生成されるパクリタキセル微粒子の粒径が安定化される。
【００３１】
容器１３として密閉容器が用いられて、溶解工程Ｓ１，固体組成物生成工程Ｓ２，注水工程Ｓ３および微粒子分散液生成工程Ｓ４が滅菌下で行われるのが好適である。あるいは、溶解工程Ｓ１を非滅菌下で行い、当該溶解液をフィルター滅菌した後、固体組成物生成工程Ｓ２，注水工程Ｓ３および微粒子分散液生成工程Ｓ４を滅菌下で行ってもよい。すなわち、本実施形態では、容器１３外部から光照射するだけの簡易な手法であるので、密閉容器でも実施することができ、滅菌下での注射剤製造も容易である。
【００３２】
図３は、本実施形態において用いられる容器１３の変形例の構成図である。この図に示される容器１３の変形例である容器１３Ａは、パクリタキセル固体組成物１を固定する為の窪み１３１を内壁に有している。容器１３Ａの外壁に対して常に一定の位置である窪み１３１にパクリタキセル固体組成物１を配置することができて、レーザ光Ｌの照射位置の調整が簡易となる。なお、窪み１３１は、図示のように丸型であれば、歪みに対して強く好適である。
【００３３】
図４は、本実施形態において用いられる容器１３の他の変形例の構成図である。この図に示される容器１３の変形例である容器１３Ｂは、注射器の機能を有している。容器１３Ｂは、注射針１３２を備えており、製造直後のパクリタキセル微粒子分散液を迅速に注射できる利点がある。なお、上記変形例の容器１３Ａのように、注射器内壁にパクリタキセル固体組成物１を固定するための窪みを設けてもよい。
【００３４】
以上のようにして製造されるパクリタキセル固体組成物，パクリタキセル微粒子，パクリタキセル微粒子分散液，凍結乾燥物，経口投与用製剤および注射投与用製剤それぞれは、難溶性薬物であるパクリタキセルおよび低毒性の分散安定化剤を含むものであるから、安全性が優れる。また、後述する実施例に示されるように、これらは安定性も優れる。
【００３５】
（第２実施形態）
【００３６】
次に、本発明の第２実施形態について説明する。第１実施形態と比較すると、第２実施形態では、溶解工程Ｓ１，固体組成物生成工程Ｓ２および注水工程Ｓ３については同様であるが、微粒子分散液生成工程Ｓ４の点で相違する。すなわち、第１実施形態における微粒子分散液生成工程Ｓ４ではパクリタキセル固体組成物１に光エネルギーが与えられたのに対して、第２実施形態における微粒子分散液生成工程Ｓ４では、パクリタキセル固体組成物１に振動（好適には超音波振動）のエネルギーが与えられて、パクリタキセル固体組成物１は、水中で熱的に最も安定な構造を持つパクリタキセル微粒子となり、このパクリタキセル微粒子が水２に分散されてなるパクリタキセル微粒子分散液が製造される。
【００３７】
第２実施形態における微粒子分散液生成工程Ｓ４において、パクリタキセル固体組成物１に振動エネルギーを与えるための振動手段として超音波プローブが容器１３内の水２に浸漬されて、この超音波プローブから発生する超音波振動がパクリタキセル固体組成物１に与えられる。或いは、振動手段として超音波発生素子が容器１３の外壁に貼り付けられて、この超音波発生素子から発生する超音波振動がパクリタキセル固体組成物１に与えられる。或いは、振動手段として超音波洗浄器に容器１３が入れられて、この超音波洗浄器から超音波振動がパクリタキセル固体組成物１に与えられる。また、或いは、振動手段として試験管ミキサーに容器１３が入れられて、この試験管ミキサーから振動がパクリタキセル固体組成物１に与えられる。
【００３８】
これら何れの場合にも、パクリタキセル固体組成物１に振動エネルギーが与えられ、パクリタキセル固体組成物１は、水中で熱的に最も安定な構造を持つパクリタキセル微粒子となり、このパクリタキセル微粒子が水２に分散されてなるパクリタキセル微粒子分散液が製造される。このようにして、本実施形態においても、安定性および安全性が改善されたパクリタキセル微粒子およびパクリタキセル微粒子分散液等を製造することができる。
【００３９】
（第３実施形態）
【００４０】
次に、本発明の第３実施形態について説明する。第１実施形態と比較すると、第３実施形態では、溶解工程Ｓ１，固体組成物生成工程Ｓ２および注水工程Ｓ３については同様であるが、微粒子分散液生成工程Ｓ４の点で相違する。すなわち、第１実施形態における微粒子分散液生成工程Ｓ４ではパクリタキセル固体組成物１に光エネルギーが与えられたのに対して、第３実施形態における微粒子分散液生成工程Ｓ４では、容器１３内の水２が撹拌されることでパクリタキセル固体組成物１にエネルギーが与えられて、パクリタキセル固体組成物１が粉砕されてパクリタキセル微粒子とされ、このパクリタキセル微粒子が水２に分散されてなるパクリタキセル微粒子分散液が製造される。
【００４１】
第３実施形態における微粒子分散液生成工程Ｓ４において、容器１３内の水２を撹拌する撹拌手段としてマグネティックスターラが用いられ、このマグネティックスターラの回転により容器１３内の水２が撹拌される。或いは、撹拌手段として試験管ミキサーに容器１３が入れられて、この試験管ミキサーの振動により容器１３内の水２が撹拌される。なお、試験管ミキサーは、容器１３内の水２の量が多いときには振動手段として作用するが、容器１３内の水２の量が少ないときには撹拌手段として作用する。
【００４２】
これら何れの場合にも、容器１３内の水２が撹拌されることでパクリタキセル固体組成物１にエネルギーが与えられ、パクリタキセル固体組成物１は、水中で熱的に最も安定な構造を持つパクリタキセル微粒子となり、このパクリタキセル微粒子が水２に分散されてなるパクリタキセル微粒子分散液が製造される。このようにして、本実施形態においても、安定性および安全性が改善されたパクリタキセル微粒子およびパクリタキセル微粒子分散液等を製造することができる。
【実施例１】
【００４３】
次に、本実施形態に係るパクリタキセル固体組成物およびパクリタキセル微粒子分散液のより具体的な実施例について説明する。以下に説明する本実施例において下記の操作は全て室温（２０℃）で行った。
【００４４】
難溶性薬物であるパクリタキセル原末（１０ｍｇ）と、分散安定化剤であるポリビニルピロリドン（５０ｍｇ）およびラウリル硫酸ナトリウム（２ｍｇ）とを試験管にとり、揮発性有機溶媒であるエタノール（１ｍＬ）により溶解した。減圧条件下でエタノールを乾固し、薬物（パクリタキセル）および分散安定化剤（ポリビニルピロリドン、ラウリル硫酸ナトリウム）が均一に分子分散したパクリタキセル固体組成物を得た。この得られたパクリタキセル固体組成物に水を添加して試験管を密閉した。
【００４５】
試験管内のパクリタキセル固体組成物に対して、試験管側方からＮｄ:ＹＡＧパルスレーザ光を照射した。照射条件は、波長１０６４ｎｍ、照射光強度０.６１Ｊ／ｃｍ２／pulse、パルス幅５〜７ｎｓ、繰り返し周波数１０Ｈｚであった。１０分間照射を行った後、軽く振とうすることでほぼ無色透明のパクリタキセル微粒子分散液を得た。
【００４６】
高速液体クロマトグラフィ（High performance liquid chromatography、以下「ＨＰＬＣ」という。）を用いて波長２２７ｎｍの吸光度を測定することにより、得られたパクリタキセル微粒子分散液に含まれるパクリタキセル量を定量した。図５および図６は、実施例で得られたパクリタキセル微粒子分散液のＨＰＬＣチャートである。図６は、図５の一部を拡大して示すものである。分離担体としてＯＤＳ-Ｃ１８（東ソー株式会社製）を用い、移動相としてアセトニトリル-水の混合液（１：１）を使用し、温度３７℃で行った。標品としてパクリタキセル原末を０.５ｍｇ／ｍＬとなるようにメタノールに溶解したものを使用した。
【００４７】
これらの図に示されるように、パクリタキセルは約８分の位置に溶出し、標品を測定して得られたピーク面積を元に試料中のパクリタキセル量を比較計算して算出した結果、パクリタキセル微粒子分散液中のパクリタキセル量は９.８０ｍｇ／ｍＬ（ｎ＝３）であった。水に対するパクリタキセルの溶解度（約０.５μｇ／ｍＬ）に比べて約２万倍と十分に高濃度のパクリタキセル微粒子分散液を調製することができた。ＨＰＬＣチャート上では、夾雑物ピークは主薬ピークの数百〜千分の一程度であり、レーザ光照射による夾雑物ピークの増加は認められなかった。
【００４８】
また、得られたパクリタキセル微粒子分散液について、粒度分布測定装置ＳＡＬＤ-７０００（株式会社島津製作所製）を使用して粒子径分布を測定した。さらに、走査電子顕微鏡Ｓ４２００（株式会社日立製作所製）を用いて、パクリタキセル微粒子分散液に含まれる微粒子の電子顕微鏡像（ＳＥＭ）の観察を試みた。しかし、粒子径分布（測定限界＜約１００ｎｍ）および電子顕微鏡像（測定限界＜約５０ｎｍ）の何れも観察することができなかった。粒子径が測定限界以下であることに因ると考えられる。
【００４９】
なお、得られたパクリタキセル微粒子分散液は、安定性が高く、１２時間経過しても、１０ｍｇ／ｍＬの安定な高濃度を保ち、ほぼ無色透明の分散液のままで析出物が観察されなかった。
【図面の簡単な説明】
【００５０】
【図１】第１実施形態に係るパクリタキセル固体組成物およびパクリタキセル微粒子分散液を製造する方法において用いられる微粒子分散液製造装置１０の構成を示す図である。
【図２】第１実施形態に係るパクリタキセル固体組成物製造方法およびパクリタキセル微粒子分散液製造方法を説明するフローチャートである。
【図３】第１実施形態において用いられる容器１３の変形例の構成図である。
【図４】第１実施形態において用いられる容器１３の他の変形例の構成図である。
【図５】実施例で得られた微粒子分散液のＨＰＬＣチャートである。
【図６】実施例で得られた微粒子分散液のＨＰＬＣチャートである。
【符号の説明】
【００５１】
１…パクリタキセル固体組成物、２…水、１０…微粒子分散液製造装置、１１…レーザ光源、１２…照射光制御部、１３，１３Ａ，１３Ｂ…容器、１４…温度制御部、１３１…窪み、１３２…注射針、Ｌ…レーザ光。
【図１】
0005161528.tif 000002
【図２】
0005161528.tif 000003
【図３】
0005161528.tif 000004
【図４】
0005161528.tif 000005
【図５】
0005161528.tif 000006
【図６】
0005161528.tif 000007